(57)【要約】      （修正有）【課題】表示むらの生じない、あるいは生じがたい液晶表示装置を提供する。【解決手段】２枚の平行基板の間隙に、液晶と重合性物質と所定量のラジカル捕捉物質とを含む液晶組成物を配置し、少なくとも重合初期は、電圧を印加しない状態で１ｍＷ／ｃｍ2以下の紫外線強度で紫外線を照射して重合性物質を重合させ、ついで、電極間に電圧を印加した状態で１ｍＷ／ｃｍ2より高い紫外線強度で紫外線を照射して重合性物質を重合させる。【選択図】図３
2010224575.tif 000002
【特許請求の範囲】
【請求項１】
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物が、１重量ｐｐｍ以上、かつ、重量基準で当該重合性物質と同濃度以下のラジカル捕捉物質を含有し、
少なくとも重合初期は、当該電極間に電圧を印加しない状態で１ｍＷ／ｃｍ2以下の紫外線強度で紫外線を照射して当該重合性物質を重合させ、ついで、当該電極間に電圧を印加した状態で１ｍＷ／ｃｍ2より高い紫外線強度で紫外線を照射して当該重合性物質を重合させる、
液晶表示装置の製造方法。
【請求項２】
前記ラジカル捕捉物質が酸化防止剤である、請求項１に記載の液晶表示装置の製造方法。
【請求項３】
前記ラジカル捕捉物質がフェノール系酸化防止剤である、請求項２に記載の液晶表示装置の製造方法。
【請求項４】
請求項１〜３のいずれかに記載の液晶表示装置の製造方法により製造された液晶表示装置。
【発明の詳細な説明】
【技術分野】
【０００１】
本発明は、光、熱またはそれらの組み合わせにより重合し得る重合性物質を用いた液晶表示装置の表示の改善に関する。このような液晶表示装置は、ノート型パーソナルコンピュータ、ＴＶ、携帯ＴＶ、モニター、投射型プロジェクター等に用いられている。
【背景技術】
【０００２】
近年、ＭＶＡ（Ｍｕｌｔｉ−ｄｏｍａｉｎ  Ｖｅｒｔｉｃａｌ  Ａｌｉｇｎｍｅｎｔ）やＩＰＳ（Ｉｎ−Ｐｌａｎｅ  Ｓｗｉｔｃｈｉｎｇ）などの出現により液晶の視野角特性は大きく改善されてきた。しかしながら、輝度の点ではまだＣＲＴに及ばず、輝度の上昇が望まれている。輝度上昇の手段として、液晶パネルの開口率向上、バックライトの輝度向上などがある。
【０００３】
特に、開口率を向上させるためには、液晶の配向性の制御が重要となってくる。一般的に、液晶の配向性を制御する手法として、突起の付与、電極のスリットの制御、液晶配向を規定する硬化樹脂等のポリマーの形成等が知られている。この中でも、開口率を一番高くできる可能性を有しているのが液晶配向を規定する硬化樹脂等のポリマーの形成である。
【０００４】
このポリマーを形成させる技術においては、モノマーやオリゴマー等の重合性化合物と液晶とを含む組成物を一対の電極の形成された２枚の平行基板の間隙に注入し、液晶に電圧を印加させたまま紫外線照射や熱処理により重合性化合物を重合し、その結果、液晶分子にプレチルト角を付与する（たとえば特許文献１参照。）。この重合には架橋重合が関与することが多く、ポリマーは、その一部または全部が架橋した構造を有する硬化樹脂であることが多い。
【先行技術文献】
【特許文献】
【０００５】
【特許文献１】特開２００３−１４９６４７号公報（特許請求の範囲）
【発明の概要】
【発明が解決しようとする課題】
【０００６】
しかしながら、この技術では、図１に示すような表示むらが発生するという問題点があった。図１は液晶パネル１を画面を観察する方向から見た模式図である。図１は中間色表示において、液晶パネル１の大部分の画面部分３が正常な中間色を示しているのに対し、図１の左側部分４では白っぽく見える様子を表している。この部分４は、液晶パネル１に液晶を注入する際の注入口２のあるパネル側面とは反対側の側面の側に現れる。
【０００７】
本発明は、上記問題点を解決し、表示むらの生じない、あるいは生じがたい液晶表示装置を提供することを目的とする。
【課題を解決するための手段】
【０００８】
本発明の一態様によれば、一対の電極の形成された２枚の平行基板の間隙に、液晶と、光、熱またはそれらの組み合わせにより重合し得る重合性物質とを含む液晶組成物を配置し、その後重合性物質を重合させ、液晶層を形成する液晶表示装置の製造方法において、液晶組成物が、１重量ｐｐｍ以上、かつ、重量基準で重合性物質と同濃度以下のラジカル捕捉物質を含有する液晶表示装置の製造方法が提供される。
【０００９】
ラジカル捕捉物質が酸化防止剤であること、ラジカル捕捉物質がフェノール系酸化防止剤であることが好ましい。
【００１０】
本発明の他の一態様によれば、一対の電極の形成された２枚の平行基板の間隙に、液晶と、光、熱またはそれらの組み合わせにより重合し得る重合性物質とを含む液晶組成物を配置し、その後重合性物質を重合させ、液晶層を形成する液晶表示装置の製造方法において、少なくとも重合初期は、電極間に電圧を印加しない状態で重合性物質を重合させ、ついで、電極間に電圧を印加した状態で重合性物質を重合させる液晶表示装置の製造方法が提供される。
【００１１】
本発明の他の一態様によれば、一対の電極の形成された２枚の平行基板の間隙に、液晶と、光、熱またはそれらの組み合わせにより重合し得る重合性物質とを含む液晶組成物を配置し、その後重合性物質を重合させ、液晶層を形成する液晶表示装置の製造方法において、少なくとも重合初期は、１ｍＷ／ｃｍ2以下の紫外線強度で紫外線を照射する液晶表
示装置の製造方法が提供される。１ｍＷ／ｃｍ2以下の紫外線強度で紫外線を照射した後
、１ｍＷ／ｃｍ2より高い紫外線強度で紫外線を照射することが好ましい。
【００１２】
本発明の他の一態様によれば、一対の電極の形成された２枚の平行基板の間隙に、液晶と、光、熱またはそれらの組み合わせにより重合し得る重合性物質とを含む液晶組成物を配置し、その後重合性物質を重合させ、液晶層を形成する液晶表示装置の製造方法において、液晶組成物を、液晶組成物中の液晶の液晶状態から等方性状態への相転移点以上で熱処理し、ついで、相転移点未満に降温してから液晶組成物を重合させる液晶表示装置の製造方法が提供される。相転移点以上での熱処理を１時間以上行うことが好ましい。
【００１３】
本発明の他の一態様によれば、一対の電極の形成された２枚の平行基板の間隙に、液晶と、光、熱またはそれらの組み合わせにより重合し得る重合性物質とを含む液晶組成物を配置し、その後重合性物質を重合させ、液晶層を形成する液晶表示装置の製造方法において、液晶組成物を、少なくとも片方の基板上に、複数の液滴として滴下し、真空下で他方の基板と貼り合わせることにより、基板の間隙に液晶組成物を配置する液晶表示装置の製造方法が提供される。
【００１４】
上記の本発明の各態様は、本発明の趣旨に反しない限り組み合わせて実行することができる。
【００１５】
なお、使用する液晶としては、誘電率異方性が負の液晶を用いることが好ましい。
【００１６】
本発明のさらに他の態様によれば、上記の液晶表示装置の製造方法により製造された液晶表示装置が提供される。
【発明の効果】
【００１７】
本発明により、表示むらの生じない、あるいは生じがたい液晶表示装置を提供することができる。
【図面の簡単な説明】
【００１８】
【図１】液晶パネルを画面を観察する方向から見た模式図である。
【図２】液晶パネルの製造フローを例示した模式図である。
【図３】液晶パネルの模式的横断面図（部分図）である。
【図４】液晶パネルの模式的平面図（部分図）である。
【図５】液晶パネルの模式的横断面図（部分図）である。
【発明を実施するための形態】
【００１９】
以下に、本発明の実施の形態を図、実施例等を使用して説明する。なお、これらの図、実施例等および説明は本発明を例示するものであり、本発明の範囲を制限するものではない。本発明の趣旨に合致する限り他の実施の形態も本発明の範疇に属し得ることは言うまでもない。
【００２０】
上記表示むらが発生する原因を次のように推察した。すなわち、上記の組成物は、一対の電極の形成された２枚の平行基板の間隙に注入されるのであるが、その際、平行基板の表面にあり組成物と接触する層部分の層内やその表面にある不純物が注入口の反対側のパネル奥の方へ押し流される。このことにより、部分４では、上記の組成物中の不純物濃度が高まり、重合にこの不純物が取り込まれることにより、生じたポリマーに組成むらが生じ、プレチルト角が場所により異なることになるのであろう。
【００２１】
より具体的に説明すれば、平行基板の表面にあり組成物と接触する層部分としては、通常配向膜がある。この配向膜には、一般的にポリイミドやポリアミック酸の膜が使用される。
【００２２】
図２は、液晶パネル１の製造フローを例示した模式図である。図２の上から下に向かって、まず、ステップＳ１で、配向制御膜を塗布していない基板５を準備し、ステップＳ２で、ポリイミドなどにより配向制御膜６を基板５に形成してから、ステップＳ３で、必要に応じてラビング処理等の基板処理を行い、ステップＳ４で、もう一方の基板８と貼り合わせ、ステップＳ５で液晶組成物９を注入口２から充填し、ステップＳ６で注入口を封止し、ついで液晶組成物中の重合性化合物（以下、液晶組成物中の重合性化合物を単に重合性化合物と言う場合もある）を、熱、光等により重合させることで、液晶表示パネルが作製される。液晶層１０は基板５，８とシール材７と封止材１１とでシールされる。
【００２３】
この重合性化合物は、重合する際に、図３，４に示すように配向制御膜６上に集まり、一種の層１２を形成し、恐らくこの層１２から立ち上がる部分（立ち上がり部分１３）との相互作用により液晶１４が図５のごとくプレチルト角を有するものと考えられている。なお、図３と図５とは液晶パネルの模式的横断面図（部分図）を、図４はその平面図を表す。
【００２４】
この液晶組成物の注入の際に、配向膜の内部や表面にある不純物が図１の部分４に集積し、重合にこの不純物が取り込まれることにより、生じたポリマーの組成が、部分３におけるポリマーの組成とは異なり、その結果、異なるプレチルト角を発現させるのであろう。
【００２５】
そこで、このようなポリマーの組成むらの観点から表示むらを解消すべく検討した結果、一対の電極の形成された２枚の平行基板の間隙に、液晶と、光、熱またはそれらの組み合わせにより重合し得る重合性物質とを含む液晶組成物を配置し、その後、この重合性物質を重合させ、液晶層を形成する液晶表示装置の製造方法において、不純物を無害化することや、不純物が液晶の配向に影響を及ぼさないあるいは及ぼしがたい条件で重合を行うことや、不純物が液晶組成物中で不均一に分布しないようにすることが有用であることが見出された。
【００２６】
なお、以下の方法において、重合性物質の重合には、それぞれの方法の趣旨に反しない限り、公知のどのような重合方法を採用してもよく、使用する重合性物質の特性に合わせ、光や熱のいずれか一方またはそれらを組み合わせて使用することができる。光としては、紫外線が好ましい。どの波長領域の紫外線を使用するかは適宜選択すればよい。
【００２７】
また、液晶をプレチルトさせる観点からは、重合中のいずれかの期間に、電極間に電圧を印加することが通常行われる。光や印加電圧の強さおよび加熱温度は一定に保つ必要はない。漸増させると、液晶表示装置の製造時間の短縮を図れる場合もある。
【００２８】
（１）ラジカル捕捉物質を使用する方法
不純物を無害化する観点からは、液晶組成物にラジカル捕捉物質を含ませることが有用である。
【００２９】
不純物は、ラジカルとして重合性化合物の重合中に取り込まれていく場合が多いと考えられる。しかもラジカル重合活性が重合性化合物より高いと考えられる。そこで、ラジカル捕捉物質を液晶組成物中に含ませると、不純物がラジカル重合活性を失い、その結果、重合性化合物の重合に取り込まれることがなくなるか少なくなることがその理由であると思われる。ラジカル捕捉物質は、重合禁止剤として働き得るので、その量が多すぎれば、重合性化合物の重合自体を阻害することもあり得る。ラジカル捕捉物質の濃度は、液晶組成物中１重量ｐｐｍ以上、かつ、重量基準で重合性物質と同濃度以下であることが好ましい。１重量ｐｐｍ未満では、不純物の失活化効果が不十分であり、重量基準で重合性物質と同濃度より多いと重合性化合物の重合自体が阻害されるようになる。
【００３０】
ラジカル捕捉物質としては、本発明の趣旨に反しない限りどのようなものを使用してもよく、具体的効果により適宜選択することができるが、一般的に酸化防止剤が好ましい。酸化防止剤としては、フェノール系、芳香族アミン系（強く着色する場合がある）等の酸化防止剤を例示することができる。特に、フェノール系酸化防止剤が好ましい。具体的には、チバ・スペシャルティ・ケミカルズ社製のフェノール系化合物である、Ｉｒｇａｎｏｘ１０７６，Ｉｒｇａｎｏｘ１０１０，Ｉｒｇａｎｏｘ１１４１等を挙げることができる。
【００３１】
（２）電極間に電圧を印加しない状態で重合性物質を重合させる方法
不純物が液晶の配向に影響を及ぼさないあるいは及ぼしがたい条件で重合を行う観点からは、重合を、最初は電極間に電圧を印加しない状態で行い、ついで、電極間に電圧を印加した状態で行う方法が有用である。重合には、光や熱のいずれか一方またはそれらを組み合わせて使用することができるが、光、特に紫外線が好ましい。
【００３２】
この理由は次のようなものではないかと推察されている。すなわち、重合性化合物に電圧無印加の状態で、たとえば紫外線照射等を施すと、不純物も重合性化合物の重合に取り込まれて反応していくが、電圧が無印加のため、液晶のプレチルト角が発現しないままモノマーが重合していく。この処理を続けていくと、不純物の重合活性が、重合性化合物の重合活性より高く、優先的に重合する結果、不純物が先に消費し尽くされる。その後、電圧を印加しながら重合させれば、不純物を含まず重合性化合物のみからなるポリマーが形成でき、一様なプレチルト角を付与できるようになるものと考えられる。
【００３３】
（３）少なくとも重合初期は、紫外線強度を低く抑える方法
また、少なくとも重合初期は、紫外線強度を低く抑えると表示むらを防止できる。
【００３４】
この理由は定かではないが、上記不純物の重合活性が、液晶組成物中の重合性化合物の重合活性より高く、紫外線強度が低い状態では優先的に重合する結果、不純物が先に消費され、その後紫外線強度を上げて重合性化合物を重合させるときに、ポリマー中に不純物が取り込まれなくなり、不純物が液晶のプレチルト角付与に影響しなくなるためであろうと推察されている。ただし、具体的にはポリマー中に不純物が取り込まれなくなったかどうかを論じる必要はなく、表示むらを防止できるように条件を選べれば十分である。
【００３５】
低い紫外線強度のレベルは実験等で適宜定めることができる。１ｍＷ／ｃｍ2以下が好
ましいことが判明した。このレベルは一定である必要はなく、変化していてもよい。漸増させてもよい。熱による重合も可能である場合には、加熱を組み合わせてもよい。重合性化合物の種類によっては、紫外線強度が０（ゼロ）ｍＷ／ｃｍ2であってもよい。
【００３６】
その後は、紫外線強度を適宜上げて重合を続ける。一般的には、生産性の観点から適切な紫外線強度に上げて重合を行うことが好ましい。紫外線強度を低く抑える期間の後には、１ｍＷ／ｃｍ2より高い紫外線強度で重合性物質を重合させることが好ましい。
【００３７】
紫外線強度を低く抑える期間は任意に定めることができる。たとえば、本液晶組成物中の未反応の重合性化合物の濃度等でその終点を決めてもよい。どの波長領域の紫外線を使用するかも任意に定めることができるが、４００ｎｍ以下が好ましい。
【００３８】
紫外線強度を低く抑える期間中は、電極間に電圧を印加した状態であっても、電極間に電圧を印加しない状態であってもよいが、電極間に電圧を印加した状態である方が、この条件での処理時間を短縮できるため有利であることが多い。
【００３９】
（４）液晶状態から等方性状態への相転移点以上で熱処理を行う方法
不純物が液晶組成物中で不均一に分布しないようにする観点からは、液晶組成物を基板間に配置した後、使用された液晶の液晶状態（例えばネマチック状態）から等方性状態への相転移点（以下、単に相転移点と言う場合がある）以上で熱処理を行い、ついで、この相転移点未満に降温してから液晶組成物を重合させることが有用である。
【００４０】
重合させる前に、相転移点以上の温度で熱処理を行うことで、不純物を液晶組成物中に拡散させることができる。そこで、液晶組成物中の不純物濃度が、たとえばほぼ均一となるまで熱処理を行った後に相転移点より低い温度に降温し、重合性化合物の重合を始めれば、不純物と重合性化合物との反応が起こっても、ポリマー中に含まれる不純物の濃度を均一にでき、このため、プレチルト角に対する不純物の影響も均一化でき、表示むらが問題とならなくなるものと考えられる。
【００４１】
この方法では、相転移点以上の温度での熱処理を行う際に、不純物の液晶組成物中への拡散が妨げられるほどの重合が、その熱により起こらないことが重要である。なお、相転移点以上の温度としてどの程度の値を選択するかは実情に応じて任意に定めることができる。相転移点以上の温度に保つ時間も実情に応じて任意に定めることができるが、１時間以上行うことが好ましい。
【００４２】
（５）液晶組成物を、液滴として滴下供給する方法
また、液晶組成物を基板間に配置するにあたって、液晶組成物を、少なくとも片方の基板上に、複数の液滴として滴下し、真空下で他方の基板と貼り合わせることにより、基板の間隙に液晶組成物を配置する方法も有用であることが判明した。
【００４３】
このようにして基板間に液晶組成物を導入すれば、不純物が押し流されて一部に集積することが防止できる。この複数の液滴は、基板と貼り合わせる際に液量の不均一が生じないように基板面上できるだけ均一に付着させることが好ましい。具体的には、液滴間の距離を均一にし、液滴毎の量も均一であることが好ましい。このような液滴の付与は、公知のどのような方法によってもよい。
【００４４】
なお、上記（１）〜（５）の各方法は本発明の趣旨に合致し、技術的に問題ない限り、互いに組み合わせて使用することができる。
【００４５】
例えば、方法（１）を方法（２）や方法（３）と組み合わせてもよい。この場合には、たとえばラジカル捕捉物質の含有量をより低くできる等、全体の条件をより緩和できたり、処理に要する時間を短縮できたりする効果が得られる場合がある。
【００４６】
また、方法（１）は不純物を無害化するものであり、方法（４）や方法（５）は、液晶組成物中の不純物濃度を均一化させるものであり、共に単独で十分な効果が得られる場合が多いが、相互に組み合わせれば、より確実な効果が得られる場合もあり得る。
【００４７】
また、上記（１）〜（５）の各方法やそれらの組み合わせ方法における条件、たとえば、方法（１）におけるラジカル捕捉物質の種類や濃度、方法（２）における電極間に電圧を印加しない状態に保つ時間、方法（３）における重合初期の紫外線強度、方法（４）における熱処理温度や時間、方法（５）における液滴の具体的な作り方等は、それらの具体的効果、例えば、図１のような表示むらが発生しないかどうかにより、実験等を通じて決めることができる。
【００４８】
このようにして作製された、図２のステップＳ６に示すような液晶表示パネルを有する液晶表示装置は表示むらがなく、あるいは少なく、良好な表示面を与えることができる。本発明に係る液晶パネルは、駆動装置等を付設することにより、もっとも典型的には、パーソナルコンピュータのディスプレーやテレビジョン受像器としての液晶表示装置として利用することができるが、液晶の作用により、光線の透過の仕方を制御する機能を必要とするその他のどのような用途にも使用することができることは言うまでもない。たとえば、液晶シャッタ、液晶プロジェクタ、調光ガラス、携帯情報端末のディスプレイを例示することができる。
【００４９】
なお、本発明において使用できる液晶としては、本発明の趣旨に反しない限り、公知のどのようなものでも使用することができ、誘電率異方性が負の液晶のみならず、正の誘電率異方性を有する液晶も使用できることは言うまでもない。ただし、ラビングレスでの液晶配向のマルチドメイン化（広視野角化）が容易なことから、誘電率異方性が負の液晶の方が好ましい。
【００５０】
また、重合性化合物は、本発明の趣旨に反しない限り、公知のどのようなものでも使用することができる。一般的には、モノマーやオリゴマーと呼ばれるものの中から選択できる。たとえば、アクリル酸エステル、メタクリル酸エステル等のアクリレート基、メタクリレート基やエポキシ基、ビニル基、アリル基などの官能基を持つ化合物を例示することができる。
【００５１】
重合性化合物は、一成分からなっていても、複数の成分からなっていてもよい。一般的には、架橋性成分からなり、あるいは架橋性成分を含むものが好ましい。架橋性成分としては、アクリレート基、メタクリレート基、エポキシ基、ビニル基、アリル基等の重合性二重結合を一分子中に複数個有し、紫外線照射等の光や熱により他の分子と重合可能である構造部分を有するものを例示することができる。より具体的には、ジアクリレートモノマー等を挙げることができる。
【実施例】
【００５２】
次に本発明の実施例および比較例を詳述するが、本発明はこれらによって限定されるものではない。
【００５３】
［比較例１］
以下のような材料・重合方法で、図２に示すようにして液晶パネルを作製した。
【００５４】
誘電率異方性（Δε）が−３．８の負の液晶１００重量部に対し、アクリレート基を一分子中に二個有するアクリレート系モノマー０．５重量部を加え、液晶組成物とした。この液晶の液晶状態から等方性状態への相転移点は７０℃であった。
【００５５】
この液晶組成物を、セル厚４μｍとなるようにスペーサで制御された平行基板の間隙に、注入口側を下にして、真空吸引により注入後、電極間に１０Ｖを印加しながら、波長３６５ｎｍの紫外線を使用し、２０ｍＷ／ｃｍ2の紫外線強度で、約１０Ｊ／ｃｍ2照射し、液晶にプレチルト角を付与した。
【００５６】
なお、使用した平行基板上には、１００ｎｍ厚のポリイミドよりなる配向膜が予め設けられていた。
【００５７】
この結果、この液晶パネルでは、中間色表示において、図１のような表示むらが発生した。
【００５８】
［実施例１］（方法（１）について）
液晶組成物として、さらに、酸化防止剤（チバ・スペシャルティ・ケミカルズ社製Ｉｒｇａｎｏｘ１０７６（オクタデシル−３−（３，５−ジ−ｔｅｒｔ−ブチル−４−ヒドロキシフェニル）プロピオネート））０．００５重量部を加えた以外は比較例１と同様にして液晶パネルを作製した。
【００５９】
この結果、この液晶パネルでは、中間色表示において、図１のような表示むらは発生しなかった。
【００６０】
［実施例２］（方法（２）について）
酸化防止剤を使用せず、紫外線を、最初は電圧無印加で１Ｊ／ｃｍ2照射し、ついで、
電圧を１０Ｖ印加しながら約９Ｊ／ｃｍ2照射する２段階方式にした以外は実施例１と同
様にして液晶パネルを作製した。
【００６１】
この結果、この液晶パネルでは、中間色表示において、図１のような表示むらは発生しなかった。
【００６２】
［実施例３］（方法（３）について）
酸化防止剤を使用せず、紫外線を、最初は電圧１０Ｖを印加しながら、０．５ｍＷ／ｃｍ2の条件４Ｊ／ｃｍ2照射し、ついでそのままの印加電圧で、１０ｍＷ／ｃｍ2の条件で
約６Ｊ／ｃｍ2照射する２段階方式にした以外は実施例１と同様にして液晶パネルを作製
した。
【００６３】
この結果、この液晶パネルでは、中間色表示において、図１のような表示むらは発生しなかった。
【００６４】
［実施例４］（方法（４）について）
酸化防止剤を使用せず、紫外線照射も電圧印加もない状態で、パネルを１００℃で１０時間熱処理（アニール）し、その後パネルを室温に冷却してから、電圧印加と紫外線照射とを行った以外は実施例１と同様にして液晶パネルを作製した。
【００６５】
この結果、この液晶パネルでは、中間色表示において、図１のような表示むらは発生しなかった。
【００６６】
［実施例５］（方法（５）について）
酸化防止剤を使用せず、液晶組成物を、パネルの一方の基板上に、直径が１ｃｍ程度で、その中心間の距離が３ｃｍ程度の液滴をほぼ等間隔で滴下し、その後真空吸引下他方の基板と貼りあわせ、その後、電圧印加と紫外線照射とを行った以外は実施例１と同様にして液晶パネルを作製した。
【００６７】
この結果、この液晶パネルでは、中間色表示において、図１のような表示むらは発生しなかった。
【００６８】
なお、上記に開示した内容から、下記の付記に示した発明が導き出せる。
【００６９】
（付記１）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物が、１重量ｐｐｍ以上、かつ、重量基準で当該重合性物質と同濃度以下のラジカル捕捉物質を含有する、
液晶表示装置の製造方法。
【００７０】
（付記２）
前記ラジカル捕捉物質が酸化防止剤である、付記１に記載の液晶表示装置の製造方法。
【００７１】
（付記３）
前記ラジカル捕捉物質がフェノール系酸化防止剤である、付記２に記載の液晶表示装置の製造方法。
【００７２】
（付記４）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
少なくとも重合初期は、当該電極間に電圧を印加しない状態で当該重合性物質を重合させ、
ついで、当該電極間に電圧を印加した状態で当該重合性物質を重合させる
液晶表示装置の製造方法。
【００７３】
（付記５）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
少なくとも重合初期は、１ｍＷ／ｃｍ2以下の紫外線強度で紫外線を照射する
液晶表示装置の製造方法。
【００７４】
（付記６）
１ｍＷ／ｃｍ2以下の紫外線強度で紫外線を照射した後、１ｍＷ／ｃｍ2より高い紫外線強度で紫外線を照射する、付記５に記載の液晶表示装置の製造方法。
【００７５】
（付記７）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物を、当該液晶組成物中の液晶の液晶状態から等方性状態への相転移点以上で熱処理し、
ついで、当該相転移点未満に降温してから当該液晶組成物を重合させる
液晶表示装置の製造方法。
【００７６】
（付記８）
前記相転移点以上での熱処理を１時間以上行う、付記７に記載の液晶表示装置の製造方法。
【００７７】
（付記９）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物を、少なくとも片方の基板上に、複数の液滴として滴下し、真空下で他方の基板と貼り合わせることにより、当該基板の間隙に当該液晶組成物を配置する、
液晶表示装置の製造方法。
【００７８】
（付記１０）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物が、１重量ｐｐｍ以上、かつ、重量基準で当該重合性物質と同濃度以下のラジカル捕捉物質を含有する、
付記４〜９のいずれかに記載の液晶表示装置の製造方法。
【００７９】
（付記１１）
前記ラジカル捕捉物質が酸化防止剤である、付記１０に記載の液晶表示装置の製造方法。
【００８０】
（付記１２）
前記ラジカル捕捉物質がフェノール系酸化防止剤である、付記１１に記載の液晶表示装置の製造方法。
【００８１】
（付記１３）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
少なくとも重合初期は、当該電極間に電圧を印加しない状態で当該重合性物質を重合させ、
ついで、当該電極間に電圧を印加した状態で当該重合性物質を重合させる
付記５〜９のいずれかに記載の液晶表示装置の製造方法。
【００８２】
（付記１４）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
少なくとも重合初期は、１ｍＷ／ｃｍ2以下の紫外線強度で紫外線を照射する
付記７〜９のいずれかに記載の液晶表示装置の製造方法。
【００８３】
（付記１５）
１ｍＷ／ｃｍ2以下の紫外線強度で紫外線を照射した後、１ｍＷ／ｃｍ2より高い紫外線強度で紫外線を照射する、付記１４に記載の液晶表示装置の製造方法。
【００８４】
（付記１６）
一対の電極の形成された２枚の平行基板の間隙に、液晶と、光、熱またはそれらの組み合わせにより重合し得る重合性物質とを含む液晶組成物を配置し、その後当該重合性物質を重合させ、液晶層を形成する液晶表示装置の製造方法において、
当該液晶組成物を、当該液晶組成物中の液晶の液晶状態から等方性状態への相転移点以上で熱処理し、
ついで、当該相転移点未満に降温してから当該液晶組成物を重合させる
付記９に記載の液晶表示装置の製造方法。
【００８５】
（付記１７）
前記相転移点以上での熱処理を１時間以上行う、
付記１６に記載の液晶表示装置の製造方法。
【００８６】
（付記１８）
前記液晶として誘電率異方性が負の液晶を用いる、付記１〜１７のいずれかに記載の液晶表示装置の製造方法。
【００８７】
（付記１９）
付記１〜１８のいずれかに記載の液晶表示装置の製造方法により製造された液晶表示装置。
【符号の説明】
【００８８】
１    液晶パネル
２    液晶組成物注入口
３    正常な中間色を示す部分
４    白っぽく見える部分
５    基板
６    配向制御膜
７    シール材
８    基板
９    液晶組成物
１０  液晶層
１１  封止材
１２  ポリマー層
１３  立ち上がり部分
１４  液晶
【図２】
2010224575.tif 000003
【図３】
2010224575.tif 000004
【図４】
2010224575.tif 000005
【図５】
2010224575.tif 000006
【図１】
2010224575.tif 000007